ПЛИТА ОБЛИЦОВОЧНАЯ

Полезная модель относится к области строительства, а именно к облицовочным декоративным утеплительным плитам, предназначенным для устройства теплоизоляционных покрытий стеновых конструкций зданий и сооружений в жилищно-гражданском, промышленном и других видах строительства.
По патенту RU 2132916 известна облицовочная декоративная плита, содержая лицевой слой, выполненный из смеси поливинилацетатной эмульсии, крошки природного камня (туфа, травертина, доломита) с размером частиц 0,06-1,2 мм и фракционированного вспученного перлитового песка с размером фракции 0,6-2 мм и несущий слой, выполненный из смеси цементного связующего и вспученного перлитового песка с размером фракций 2-4 мм, эмульсии ПВА, в несущий слой может быть дополнительно введена крошка природного камня.
Недостатками известной плиты являются сложность в изготовлении и низкая прочность.
Наиболее близким к заявленному техническому решению является известная по патенту RU 109771 плита облицовочная декоративная утеплительная пенополистерольная либо минераловатная либо из другого теплоизолирующего материала, которая дополнительно содержит декоративно-защитный полимерцементно-песчанный армированный фиброволокном слой.
Недостатками известной плиты является низкая прочность изделия, большой вес изделия, вследствие значительной толщины декоративно-защитного слоя, сложность при изготовлении.
Техническим результатом заявленной полезной модели является повышение прочности, снижение веса и упрощение процесса изготовления.
Технический результат достигается тем, что в плите облицовочной, выполненной из теплоизолирующего материала и содержащей декоративно-защитный армированный фиброволокном слой, согласно полезной модели, декоративно-защитный слой выполнен из гипсоцементного состава с добавлением полимерных добавок на основе карбоксилатов и винилацетата и армирован комбинацией стеклофибры и композитной решетки.
Декоративно-защитный слой, выполненный из гипсоцементного состава с добавлением полимерных добавок на основе карбоксилатов и винилацетета, обладает более высокими прочностными характеристиками по сравнению с полимерцементнопесчанным, применяемым в наиболее близком аналоге, при этом его использование позволяет уменьшать толщину вышеуказанного слоя до 5 мм с одновременным повышением прочностных характеристик изделия, как за счет самого применяемого материала, так и вследствие использования для его армирования комбинации стеклофибры и композитной решетки. При этом существенно, почти в два раза, снижается вес изделия. Использование для выполнения декоративно-защитного слоя гипсоцементного состава с добавлением полимерных добавок на основе карбоксилатов и винилацетата позволяет упростить процесс изготовления изделия, поскольку данный состав обладает более высокой текучестью и быстрой схватываемостью.
Выполнение декоративно-защитного слоя из гипсоцементного состава с добавлением полимерных добавок на основе карбоксилатов и винилацетата и армирование его комбинацией стеклофибры и композитной решетки позволяет упростить процесс изготовления изделия, поскольку при изготовлении плиты не требуется вибростола, т.к. консистенция раствора позволяет его заливать в матрицу. После заливки раствора в матрицу на поверхности образуется специальная пленка, обладающая превосходной адгезией к пенополистиролу и другим видам утеплителей.
Сущность заявленной полезной модели поясняется рисунком.
На фиг. 1 изображена плита облицовочная в разрезе.
Плита облицовочная содержит слой теплоизолирующего материала 1 и декоративно-защитный слой 2, армированный комбинацией стеклофибры 3 и композитной решетки 4.
Смесь, используемая для формирования декоративно-защитного слоя и содержащая 55% гипса и 30% цемента, а также 3.5% полимерных добавок на основе карбоксилатов и винилацетата, заливается в матрицу, после заливки смеси она выдерживается до момента образования на ее поверхности пленки, обладающей адгезией к пенополистиролу и другим теплоизолирующим материалам, затем теплоизолирующий материал накладывается на поверхность смеси и немного прижимается для более равномерного соприкосновения с декоративно-защитным слоем. После застывания декоративно-защитного слоя и последующей выдержки плиты получают монолитное изделие. В качестве теплоизолирующего материала могут быть использованы любые виды утеплителей.